Brevet FR3044241A1 — publié le 20170602

La présente invention concerne un système catalytique comprenant un métallocène de terre rare ponté utilisable pour la copolymérisation de monooléfines hydrocarbonées telles que l'éthylène et de diène conjugué tel que le 1,3-butadiène, l'isoprène ou leur mélange. Pour la copolymérisation de l'éthylène et d'un diène conjugué, il est connu d'utiliser des systèmes catalytiques à base de complexes métallocènes de terre rare. A cette fin, le métallocène décrit dans la demande de brevet EP 1 092 731 répond à l'une des formules génériques suivantes A ou B : Cp Cpi A: Ln-X B : P Ln-X Cp2/ Cp2 où Ln représente un métal d'un lanthanide dont le numéro atomique peut aller de 57 à 71, où X représente un halogène pouvant être le chlore, le fluor, le brome ou l'iode, où Cpi et Cp2 comprennent chacun un, groupe cyclopentadiényle ou fluorényle qui est substitué ou non et où P est un pont répondant à la formule MR1R2, où M est un élément de la colonne IVA de la classification périodique de Mendeleev, et où R1 et R2 représentent un groupe alkyle comprenant de 1 à 20 atomes de carbone. Le métallocène décrit dans la demande de brevet WO 2004035639 au nom des Demanderesses est représenté par l'une ou l'autre des formules suivantes : Cp Cpi Ln-X et P Ln-X Cp 2/ Cp2 où Ln représente un métal d'un lanthanide dont le numéro atomique peut aller de 57 à 71, où X représente un halogène pouvant être le chlore, le fluor, le brome ou l'iode, où, dans la première formule, sont reliées audit métal Ln deux molécules de ligands Cpi et Cp2 identiques ou différentes, constituées chacune d'un groupe fluorényle qui est 2015PAT00534FR 3044241 2 substitué ou non, et où, dans la seconde formule, est reliée audit métal Ln, une molécule de ligand constituée de deux groupes fluorényle Coi et Cp2 identiques ou différents qui sont substitués ou non et qui sont reliés entre eux par un pont P répondant à la formule MR1R2, où M est un 5 élément de la colonne IVA de la classification périodique de Mendeleev, et où R1 et R2 représentent un groupe alkyle comprenant de 1 à 20 atomes de carbone. Le métallocène décrit dans la demande de brevet WO 2007054224 au nom des Demanderesses répond à l'une ou l'autre des deux formules suivantes A et B : 10 Cpi Cpi Ln-(BH4)2-L-Nx B: [ / Ln-(BH4)2-L-Nx I p Cp2 Cp2 15 où Ln représente ledit lanthanide dont le numéro atomique est compris entre 57 et 71, inclusivement, où, dans la formule A, sont reliées au lanthanide Ln deux molécules de ligands Coi et Cp2 identiques ou différentes, constituées chacune d'un groupe fluorényle qui est substitué ou non, 20 où, dans la formule B, est reliée au lanthanide Ln une molécule de ligand, constituée de deux groupes fluorényle Coi et Cp2 identiques ou différents qui sont substitués ou non et qui sont reliés entre eux par un pont P répondant à la formule MR1R2, où M est un élément de la colonne IVA de la classification de Mendeleev, et où R1 et R2, identiques ou différents, représentent un groupe alkyle comprenant de 1 à 20 atomes de carbone, 25 où L représente un métal alcalin choisi dans le groupe constitué par le lithium, le sodium et le potassium, où N représente une molécule d'un solvant complexant, tel qu'un éther, où x est un nombre entier ou non qui est supérieur à 0, et où p est un nombre entier égal à 1 ou 2. 30 Le complexe B est de préférence le complexe B' constitué de deux ligands fluorényle. Flu / \ B': r Me2Si Nd-(BH4)2-Li-(THF) 12 Flu 35 2015PAT00534FR 3044241 3 Le métallocène décrit dans la demande de brevet WO 2007054223 répond à l'une ou l'autre des deux formules suivantes C et D : 5 C: Cpi Cpi Ln-(BE14)(1+y)-14-N] p \ / \ / Ln-(BH4)(i+y)-Ly-Nx]p , D: [ P \ / \ / Cp2 Cp2 10 où Ln représente ledit lanthanide dont le numéro atomique est compris entre 57 et 71, inclusivement, où, dans la formule A, lorsque y est égal ou supérieur à 1, sont reliés au lanthanide Ln deux ligands Coi et Cp2 identiques ou différents, soit constitués chacun d'un groupe cyclopentadiényle, soit constitués d'un groupe cyclopentadiényle ou fluorényle, substitués 15 ou non, et lorsque y est égal à 0, les deux ligands Coi et Cp2 sont respectivement constitués d'un groupe cyclopentadiényle et d'un groupe fluorényle, substitué ou non, où, dans la formule B, lorsque y est égal à 0, sont reliés au lanthanide Ln deux ligands Coi et Cp2, identiques ou différents, constitués chacun par un groupe choisi parmi les groupes cyclopentadiényle et fluorényle, substitués ou non et qui sont reliés entre eux par 20 un pont P répondant à la formule MR1R2, où M est un élément de la colonne IVA de la classification de Mendeleev, et où R1 et R2, identiques ou différents, représentent un groupe alkyle comprenant de 1 à 20 atomes de carbone, où L représente un métal alcalin choisi dans le groupe constitué par le lithium, le sodium et le potassium, 25 où N représente une molécule d'un solvant complexant, tel qu'un éther, où x est un nombre entier ou non qui est supérieur à 0, où y est un nombre entier qui est égal ou supérieur à 0, et où p est un nombre entier égal à 1 ou 2. 30 D'autres systèmes catalytiques à base de complexes mono-cyclopentadiényle de type borohydrure de lanthanide sont notamment connus dans la littérature pour l'homopolymérisation de dioléfines. On peut par exemple citer l'article de D. Barbier-Baudry, O. Blacque, A. Hafid, A. Nyassi, H. 35 Sitzmann, M. Visseaux, European Journal of lnorganic Chemistry 2000, 2333-2336, qui mentionne un complexe de formule (C5H(iPr)4)Ln(BH4)2(THF) incluant un ligand monocyclopentadiényle substitué par un groupe iso-propyle (iPr), où THF est le tétrahydrofuranne, pour l'homopolymérisation de l'isoprène ou du styrène après alkylation par un co-catalyseur de type organolithien. 2015PAT00534FR 3044241 4 Plus récemment, l'article de F. Bonnet, M. Visseaux, A. Pereira, D. Barbier-Baudry, Macromolecules 2005, 38, 3162-3169 a divulgué l'utilisation d'un complexe similaire de formule (C5Me4(nPr))Nd(BH4)2(THF)2 incluant un ligand mono-cyclopentadiényle penta- 5 substitué, où nPr est un groupe n-propyle, pour la polymérisation stéréospécifique 1,4-trans de l'isoprène après alkylation par un co-catalyseur de type dialkylmagnésien. Le document de brevet chinois CN 1 286 256 divulgue, à titre de catalyseur de polymérisation pour la synthèse de polyméthacrylates, un complexe métallocène 10 borohydrure d'un lanthanide comportant une molécule de ligand constituée d'un groupe fluorényle répondant à la formule suivante : f[(X1)2(R7)(C5R1R2R3R4)(C13H6R5R6)]MX2(L)n}m, où : X1 représente un groupe alkyle possédant de 1 à 4 C ou un groupe phényle, 15 X2 = représente Cl, BH4, H, un groupe alkyle possédant de 1 à 4 atome de carbone N[Si(CH3)3]2, CH2[Si(CH3)3] ou du tétrahydrofuranne, R1, R3, R4 représente H ou le radical CH3, R2 représente H, R5, R6 représentent H, un groupe alkyle possédant de 1 à 4 atomes de carbone ou 20 Si(CH3)3, R7 représente Si, C, Ge ou Sn, M représente un lanthanide, le yttrium ou le scandium, L représente Si(CH3)3, Li(THF)4, [éther couronne Y] ou [éther couronne Y]-2,4-époxy hexacycle, 25 n représente 0 ou 1 et m = 1 ou 2 (si m = 2, n = 0), Y est un métal monovalent. Une autre voie de recherche récente a concerné des complexes métallocènes borohydrures de lanthanides incluant un ligand à base de deux groupes cyclopentadiényle. On peut par 30 exemple citer les travaux de S. M. Cendrowski-Guillaume et al., Organometallics 2000, 19, 5654-5660 et Macromolecules 2003, 36, 54-60, qui ont divulgué l'utilisation d'un tel complexe métallocène, de formule (C5Me5)2Sm(BH4)(THF), où Me est un groupe méthyle et ou Sm est le samarium, pour catalyser spécifiquement la polymérisation de l's-caprolactone par ouverture de cycles. 35 On peut également citer les travaux de M. Visseaux et al., Journal of Organometallic Chemistry, 691, (2006), pages 86-92, qui ont divulgué que le métallocène Cp*2Nd(BH4)(THF), avec Cp* représentant C5Me5, lorsqu'il est utilisé en association avec du butyléthylmagnésium, même en présence d'un important excès de THF, constitue un catalyseur très actif de l'éthylène et permet en présence d'une quantité stoechiométrique de 2015PAT00534FR 3044241 5 butyléthylmagnésium la polymérisation stéréospécifique 1,4-trans de l'isoprène. Plus récemment, dans les demandes de brevet EP 2 017 280 et EP 2 463 313 sont divulgués 5 des hémi-métallocènes ou des métallocènes de lanthanides non pontés utilisables pour la copolymérisation des diènes avec des monomères vinyliques, tels que le styrène ou les oléfines. Les structures de ces composés font intervenir des ligands « indène », les catalyseurs font intervenir un système d'activation bi-composant constitué d'une paire d'ions et d'un alkylaluminium. Les copolymères de butadiène et d'éthylène décrits dans ces 10 demandes présentent des faibles teneurs en éthylène, et les motifs butadiène sont essentiellement sous forme 1,4-cis. Les structures des hémi-métallocènes ou des métallocènes sont les suivantes, respectivement El, E2 et E3 : 15 CpR M - Lw / CpR 7. N-Si(RaRbRc) \ ; CpR ,,,e,DI.,,,,..., X' \ X' / A XI Si(FrReRf') 20 CpR M-.g-Lw, CpR' _r,, i M ç-r) I [B]9 )i x Lw El E2 E3 Pour la structure El, M représente un métal de lanthanide Ln, ou Sc ou Y ; CpR représente un groupement indényle substitué ou non ; Ra - Rf représente H ou un groupe alkyle de 1 à 3 25 atomes de carbone ; L représente une base de Lewis neutre, w un nombre entier allant de 0 à 3. Pour la structure E2, M représente un métal de lanthanide Ln, Sc ou Y ; X' représente un atome d'hydrogène, d'halogène, un groupe alkoxyde, thiolate, amidure, silyle ou 30 hydrocarboné de 1 à 20 atomes de carbone ; CpR représente un groupe indényle substitué ou non ; L représente une base de Lewis neutre ; w un nombre entier allant de 0 à 3. Pour la structure E3, M représente un métal de lanthanide Ln, Sc ou Y ; CpR' représente un groupe cyclopentadiényle, indényle , fluorényle ; L représente une base de Lewis neutre ; [B]- 35 représente un anion non coordiné, X représente un atome d'hydrogène, d'halogène, un groupe alkoxyde, thiolate, amidure, silyle ou hydrocarboné de 1 à 20 atomes de carbone ; w un nombre entier allant de 0 à 3. A ce jour, il n'est pas connu de systèmes catalytiques comprenant un métallocène ponté de 40 terre rare permettant la synthèse de copolymère d'éthylène et de 1,3-butadiène comportant des motifs cycliques à 6 atomes de carbone, avec une insertion du monomère butadiène 2015PAT00534FR 3044241 6 dans le copolymère sous la forme du motif 1,4-trans qui représente plus de 50% en mole des motifs vinyle (1,2), 1,4 et cyclique. Les Demanderesses poursuivant leur effort dans le développement de systèmes catalytiques 5 pour la copolymérisation de monooléfines hydrocarbonées, telles que l'éthylène ou les a- monooléfines, et de diène conjugué, tel que le 1,3-butadiène, ont découvert un nouveau système catalytique comprenant un catalyseur métallocène ponté et un co-catalyseur, composé organométallique et conduisant à la synthèse de copolymère d'éthylène et de 1,3-butadiène comportant des motifs cycliques à 6 atomes de carbone, avec une insertion du 10 monomère butadiène dans le copolymère sous la forme du motif 1,4-trans qui représente plus de 50% en mole des motifs vinyle (1,2), 1,4 et cyclique. Ainsi, un premier objet de l'invention est un système catalytique à base au moins : - d'un métallocène de formule (I) 15 - d'un composé organométallique à titre de co-catalyseur choisi dans le groupe constitué par les alkyl magnésiums, les alkyl lithiums, les réactifs de Grignard et les mélanges d'alkyl lithiums et d'alkyl aluminiums, [{P(Cp1)(Cp2)MetG(L)x}p] (I) 20 Met étant un atome d'une terre rare, le symbole G représentant un atome d'halogène choisi parmi par le chlore, l'iode et le brome, ou un ligand monovalent choisi parmi le groupe borohydrure BH4, les groupes amidures, les groupes alkyles et les groupes silylalkyles, 25 L représentant une molécule d'un solvant complexant, x, nombre entier ou non, étant supérieur ou égal à 0 p, nombre entier, étant égal à 1 ou 2, Col et Cp2, identiques ou différents, étant choisis dans le groupe constitué par les groupes cyclopentadiényles substitués au moins en position 2 et 5, les groupes 30 fluorényles substitués, les groupes fluorényles non substitués et les groupes indényles substitués au moins en position 2, les substituants en position 2 et 5 des groupes cyclopentadiényles et le substituant en position 2 des groupes indényles étant alkyles ou aryles, P étant un groupe pontant Col et Cp2, et répondant à la formule MR1R2, avec M 35 représentant un atome de Si ou de C, et avec R1 et R2, identiques ou différents, représentant un groupe alkyle, à la condition que si Col est un groupe fluorényle non substitué, Cp2 est différent d'un groupe fluorényle non substitué, de préférence différent d'un groupe fluorényle non substitué et d'un groupe fluorényle substitué. 40 Un autre objet de l'invention est un procédé de préparation d'un copolymère qui comprend 2015PAT00534FR 3044241 7 la copolymérisation d'un mélange de monomères d'éthylène et d'un diène conjugué en présence du système catalytique conforme à l'invention. L'invention concerne aussi le métallocène de formule (I). 5 I. DESCRIPTION DETAILLEE DE L'INVENTION Par l'expression « à base de » utilisée pour définir les constituants du système catalytique, 10 on entend le mélange de ces constituants, ou le produit de la réaction d'une partie ou de la totalité de ces constituants entre eux. Le métallocène, l'un des constituants essentiels du système catalytique conforme à l'invention, a pour caractéristique essentielle de répondre à la formule (I) 15 [{P(Cp1)(Cp2)MetG(L)x}p] (I) Met étant un atome d'une terre rare, le symbole G représentant un atome d'halogène choisi parmi par le chlore, l'iode et 20 le brome, ou un ligand monovalent choisi parmi le groupe borohydrure BH4 , les groupes amidures, les groupes alkyles et les groupes silylalkyles, L représentant une molécule d'un solvant complexant, x, nombre entier ou non, étant supérieur ou égal à 0 p, nombre entier, étant égal à 1 ou 2, 25 Col et Cp2, identiques ou différents, étant choisis dans le groupe constitué par les groupes cyclopentadiényles substitués au moins en position 2 et 5, les groupes fluorényles substitués, le groupe fluorényle non substitué et les groupes indényles substitués au moins en position 2, les substituants en position 2 et 5 des groupes cyclopentadiényles et le substituant 30 en position 2 des groupes indényles étant alkyles ou aryles P étant un groupe pontant Col et Cp2, et répondant à la formule MR1R2, avec M représentant un atome de Si ou de C, et avec Rl et R2, identiques ou différents, représentant un groupe alkyle, à la condition que si Col est un groupe fluorényle non substitué, Cp2 est différent 35 d'un groupe fluorényle non substitué, de préférence différent d'un groupe fluorényle non substitué et d'un groupe fluorényle substitué. Dans la présente demande, on entend par métallocène un complexe organométallique dont le métal, en l'espèce une terre rare, est lié à une molécule de ligand constitué de deux 40 groupes Col et Cp2 reliés entre eux par un pont P, lesquels Col , Cp2 et P sont tels que définis selon l'un quelconque des modes de réalisation de l'invention. On rappelle que les terres 2015PAT00534FR 3044241 8 rares sont des métaux et désignent les éléments scandium, yttrium et les lanthanides dont le numéro atomique varie de 57 à 71. Dans la formule (I), l'atome Met est relié à une molécule de ligand constitué des deux 5 groupes Col et Cp2 reliés entre eux par le pont P. De préférence, les groupes Col et Cp2 contiennent au moins 9 atomes de carbone. A titre de groupes cyclopentadiényles, fluorényles et indényles substitués utiles aux besoins de l'invention, on peut citer ceux substitués par des radicaux alkyles ayant de préférence 1 à 10 6 atomes de carbone tel que le méthyle ou par des radicaux aryles ayant de préférence 6 à 12 atomes de carbone tel que le phényle. Le choix des radicaux est aussi orienté par l'accessibilité aux molécules correspondantes que sont les cyclopentadiènes, les fluorènes et indènes substitués, parce que ces derniers sont disponibles commercialement ou facilement synthétisa bles. 15 Dans la présente demande, dans le cas du groupe cyclopentadiényle, la position 2 (ou 5) désigne la position de l'atome de carbone qui est adjacent à l'atome de carbone auquel est attaché le pont P comme cela est représenté dans le schéma ci-après. 20 25 A titre de groupe cyclopentadiényle substitué au moins en position 2 et 5, on peut citer plus particulièrement le groupe 2,3,4,5-tétraméthylcyclopentadiényle, également appelé tétraméthylcyclopentadiényle. Dans le cas du groupe indényle, la position 2 désigne la position de l'atome de carbone qui 30 est adjacent à l'atome de carbone auquel est attaché le pont P comme cela est représenté dans le schéma ci-après. 35 A titre de groupes indényles substitués au moins en position 2, on peut citer plus 40 particulièrement le 2-méthylindényle, le 2-phénylindényle. 2015PAT00534FR 3044241 9 A titre de groupes fluorényles substitués, on peut citer plus particulièrement les groupes 2,7- ditertiobutyle-fluorényle et 3,6-ditertiobutyle-fluorényle. Les positions 2, 3, 6 et 7 désignent respectivement la position des atomes de carbone des cycles comme cela est représenté dans le schéma ci-après, la position 9 correspondant à l'atome de carbone auquel est 5 attaché le pont P. 10 Selon un mode réalisation de l'invention, Col représente un groupe indényle substitué au moins en position 2, de préférence par un méthyle ou un phényle tel que 2-méthylindényle, 15 le 2-phénylindényle Selon un autre mode réalisation de l'invention, Col représente un groupe cyclopentadiényle substitué au moins en position 2 et 5, de préférence par un méthyle tel que le tétraméthylcyclopentadiényle. 20 Lorsque Col représente un groupe fluorényle non substitué, il est rappelé que selon l'invention Cp2 est différent d'un groupe fluorényle non substitué. En d'autre terme, Cp2 ne représente pas le groupe fluorényle de formule C13H8. Mieux lorsque Col représente un groupe fluorényle non substitué, Cp2 ne peut être ni un groupe fluorényle non substitué, ni 25 un groupe fluorényle substitué. Selon les modes réalisation particulier de l'invention dans lesquels Col représente un groupe cyclopentadiényle substitué au moins en position 2 et 5 tel que le tétraméthylcyclopentadiényle ou bien un groupe indényle substitué au moins en position 2 30 tel que 2-méthylindényle, le 2-phénylindényle, Cp2 représente de préférence un groupe fluorényle substitué ou non substitué, de manière plus préférentielle non substitué. Selon un autre mode de réalisation de l'invention, Col et Cp2, identiques ou différents, représentent chacun un groupe indényle substitué au moins en position 2, de préférence par 35 un méthyle ou le phényle tel que le 2-méthylindényle ou le 2-phénylindényle, de manière plus préférentielle par un méthyle tel que le 2-méthylindényle. Les groupes amidures utiles en tant que ligand monovalent peuvent être de formule N(SiR3R4R5) avec R3, R4 et R5, identiques ou différents, représentant un alkyle ayant de 40 préférence 1 à 6 atomes de carbone. On peut citer tout particulièrement le groupe amidure N(SiMe3)2- 2015PAT00534FR 3044241 10 A titre de groupes alkyles utiles en tant que ligand monovalent, on peut citer ceux ayant 1 à 6 atomes de carbone, en particulier le groupe méthyle. 5 Les groupes silylalkyles utiles en tant que ligand monovalent peuvent être de formule C(R6)n(SiR2R8R9)(3_n) avec R6 représentant un atome d'hydrogène ou un groupe alkyle, avec R2, R8 et R9, identiques ou différents, représentant un alkyle ayant de préférence 1 à 6 atomes de carbone, tel que méthyle et avec n allant de 1 à 2. On peut citer tout particulièrement les groupes silylalkyles CH(SiMe3)2 ou CH2SiMe3. 10 A titre de solvant complexant, on peut citer les éthers, de préférence le diéthyléther et le tétrahydrofuranne, de manière plus préférentielle le tétrahydrofuranne. A titre de groupes alkyles Rl et R2 constituant le pont P, on peut citer ceux contenant 1 à 20 15 atomes de carbone. Conviennent tout particulièrement les ponts CR1R2 ou SiR1R2 dans lesquels les groupes alkyles Rl et R2 sont identiques, de préférence méthyle. Selon un mode de réalisation préférentiel de l'invention, le symbole G représente de préférence Cl ou BH4. 20 Selon un autre mode de réalisation préférentiel de l'invention, le symbole Met représente un atome de lanthanide dont le numéro atomique va de 57 à 71, de préférence un atome de néodyme (Nd). 25 Selon encore un autre mode de réalisation préférentiel de l'invention, x est égal à 0 ou 1. Le métallocène peut se trouver sous la forme de poudre cristallisée on non, ou encore sous la forme de monocristaux. Le métallocène peut se présenter sous une forme monomère ou dimère, ces formes dépendant du mode de préparation du métallocène. Le métallocène 30 peut être préparé de façon traditionnelle par un procédé analogue à celui décrit dans les documents EP 1 092 731, WO 2007054223 et WO 2007054224, notamment par réaction dans des conditions inertes et anhydres du sel d'un métal alcalin du ligand avec un sel de terre rare comme un halogénure ou un borohydrure de terre rare, dans un solvant adapté, tel un éther, comme le diéthyléther ou le tétrahydrofuranne ou tout autre solvant connu de 35 l'homme de l'art. Après réaction, le métallocène est séparé des sous-produits de réaction par les techniques connues de l'homme de l'art, telles que la filtration ou la précipitation dans un second solvant. Le métallocène est au final séché et isolé sous forme solide. De préférence, le métallocène est de formule Al, A2 ou A3, dans lesquelles le symbole 2- 40 Me-Ind représente le groupe indényle substitué en position 2 par un méthyle ; C5Me4 représente le groupe tétraméthylcyclopentadiényle ; le symbole Flu représentant le groupe 2015PAT00534FR 3044241 11 fluorényle C131-18, p étant égal à 1 ou 2. 5 2-Me-Ind C5Me4 2-Me-Ind / \NdC1 Me2Si \ / \NdC1 Me2Si \ MeSi/ \NdC1 \ Flu / \ Flu / \ / 2-Me-Ind _ - p - I) Al A2 A3 10 L'autre constituant essentiel du système catalytique conforme à l'invention est le cocatalyseur, un composé organométallique choisi dans le groupe constitué par les alkyl magnésiums, les alkyl lithiums, les réactifs de Grignard et les mélanges d'alkyl lithiums et d'alkyl aluminiums. 15 Le co-catalyseur est de préférence un alkyl magnésium, de manière plus préférentielle le butyloctylmagnésium. Selon l'un quelconque des modes de réalisation de l'invention, le rapport molaire du co- 20 catalyseur sur le métal Met est de préférence compris dans un domaine allant de 1 à 100, de manière plus préférentielle est supérieur ou égal à 1 et inférieur à 10. La plage de valeurs allant de 1 à moins de 10 est notamment plus favorable pour l'obtention de copolymères de masses molaires élevées. 25 Typiquement, le système catalytique est préparé par réaction du métallocène avec le co- catalyseur. Cette étape correspond à l'activation, communément aussi appelée alkylation, du métallocène. Généralement, l'activation du métallocène a lieu en présence d'un solvant hydrocarboné, aliphatique ou aromatique. C'est pourquoi, le système catalytique comprend préférentiellement un solvant hydrocarboné, aliphatique tel que le cyclohexane ou le 30 méthylcyclohexane, ou aromatique tel que le toluène. L'activation a généralement lieu à une température allant de 20 à 80°C, pendant une durée comprise entre 5 et 60 minutes. Comme toute synthèse faite en présence de composé organométallique, la préparation du système catalytique a lieu dans des conditions anhydres sous atmosphère inerte. 35 Typiquement, elle est conduite à partir de composés anhydres, y compris les solvants, et sous azote ou argon anhydre, de préférence sous agitation. Selon un mode de réalisation particulier de l'invention, l'activation du métallocène est réalisée in situ dans le milieu de polymérisation qui contient le mélange monomère à 40 polymériser, notamment le mélange monomère d'éthylène et d'un diène conjugué. On dit alors que le que le système catalytique est formé in situ dans le milieu de polymérisation. 2015PAT00534FR 3044241 12 Pour une copolymérisation en présence de solvant, l'activation du métallocène a lieu en présence du mélange monomère à polymériser et du solvant de polymérisation. Un autre objet de l'invention est un procédé de préparation d'un copolymère qui comprend 5 la copolymérisation d'un mélange de monomère d'éthylène et d'un diène conjugué en présence du système catalytique conforme à l'invention. Le système catalytique conforme à l'invention peut être utilisé dans la copolymérisation d'un mélange de monomères d'éthylène et d'un diène conjugué, notamment 1,3-diène, de 10 préférence le 1,3-butadiène, l'isoprène ou leur mélange, de manière plus préférentielle le 1,3-butadiène. La polymérisation est conduite de préférence en solution, en continu ou discontinu. Le solvant de polymérisation peut être un solvant hydrocarboné, aromatique ou aliphatique. A titre d'exemple de solvant de polymérisation, on peut citer le toluène, le méthylcyclohexane, le cyclohexane. 15 L'homme du métier ajuste les conditions de copolymérisation de manière à atteindre la microstructure et la macrostructure souhaitées du copolymère synthétisé. En particulier, il adapte les concentrations en chacun des réactifs (constituants du système catalytiques, monomères, stoppeur), selon le matériel (outils, réacteurs) utilisé pour conduire la 20 copolymérisation. Comme cela est connu de l'homme du métier, la copolymérisation ainsi que la manipulation des monomères, du système catalytique et du ou des solvants de polymérisation se font dans des conditions anhydres et sous atmosphère inerte. La température de copolymérisation varie généralement dans un domaine allant de -20 à 120°C, préférentiellement de 50 à 90°C. La copolymérisation peut être conduite sous une 25 pression, notamment variable, de préférence allant de 1 bar à 50 bars. La copolymérisation peut être stoppée par ajout d'un composé portant un proton acide (stoppeur) ou par refroidissement du milieu de polymérisation. Le copolymère peut être récupéré selon les techniques classiques connues de l'homme du métier comme par 30 exemple par précipitation, par évaporation du solvant sous pression réduite ou par stripping à la vapeur d'eau. Le procédé conforme à l'invention permet l'obtention de copolymères de masses moléculaires moyennes, Mn, relativement élevées, notamment supérieures à 30 000, plus 35 particulièrement supérieure ou égale à 50 000, voire supérieure ou égale à 200 000. Par exemple des copolymères ayant une Mn d'au moins 50 000 (c'est-à-dire supérieure ou égale à 50 000) peuvent être obtenus avec un rapport molaire (co-catalyseur / métal Met) inférieur ou égal à 5 ; ceux ayant une Mn d'au moins 200 000 (c'est-à-dire supérieure ou égale à 200 000) avec un rapport molaire (co-catalyseur / métal Met) inférieur ou égal à 2 et 40 sous une pression de polymérisation d'au moins 8 bars. 2015PAT00534FR 3044241 13 Les copolymères d'éthylène et de 1,3-butadiène susceptibles d'être obtenus par le procédé conforme à l'invention comportent des motifs 1,2-cyclohexanediyle et sont caractérisés par un taux de motif 1,4-trans qui représente plus de 50% du 1,3-butadiène incorporé dans la chaîne copolymère. Autrement dit, plus de la moitié du 1,3-butadiène qui s'incorpore dans la 5 chaîne copolymère s'incorpore sous la forme du motif 1,4-trans. Le motif 1,2-cyclohexanediyle répond à la formule (II) suivante ; le motif vinyle à la formule - -CH2-C(CH=CH2)-, le motif 1,4 à la formule -CH2-CH=CH-CH2-. Le motif 1,4-trans est le motif 1,4 dans sa configuration trans. /\CH2-CH2 CH2\ / CH2 CH- CH / \ On appelle taux molaire d'incorporation du 1,3-butadiène dans la chaîne copolymère le ratio entre le nombre de moles de 1,3-butadiène inséré dans la chaîne copolymère sur la somme des moles de 1,3-butadiène et d'éthylène insérés dans la chaîne copolymère. 20 Les copolymères d'éthylène et de butadiène conformes à l'invention sont caractérisés par un taux molaire d'incorporation du 1,3-butadiène dans la chaîne copolymère allant de 11,5 à 35%, préférentiellement de 20 à 25%, sachant que 10 à 40%, de préférence 20 à 35% molaire du 1,3-butadiène incorporé sont sous la forme de motif vinyle et de motif 1,2- 25 cyclohexanediyle. De préférence, moins de 0.5% molaire du 1,3-butadiène incorporé sont sous la forme du motif 1,4-cis dans les copolymères d'éthylène et de 1,3-butadiène définis selon l'un quelconque des modes de réalisation de l'invention, le motif 1,4-cis étant le motif 1,4 dans 30 sa configuration cis. Avantageusement, les copolymères selon l'invention présentent par ailleurs un indice de polydispersité (Ip) qui est inférieur à 3,5 et, encore plus avantageusement, inférieur ou égal à 2,5. 35 Les copolymères selon l'invention présentent de préférence une température de transition vitreuse Tg qui est inférieure à -10° C. Plus précisément, ces copolymères peuvent par exemple présenter une température Tg comprise entre -20° C et -50° C. Cette température Tg est mesurée dans la présente description par la technique de calorimétrie différentielle à 40 balayage « DSC » (Differential Scanning Calorimetry). Plus précisément, ces analyses thermiques ont été effectuées sur un Calorimètre « SETARAM 131 ». Les échantillons ont 2015PAT00534FR 10 15 3044241 14 subi deux montées en température de -100° C à 100° C à la vitesse de 10° C/min. Les données de la seconde montée en température ont été utilisées pour déterminer les propriétés thermiques des polymères. 5 Les caractéristiques précitées de la présente invention, ainsi que d'autres, seront mieux comprises à la lecture de la description suivante de plusieurs exemples de réalisation de l'invention, donnés à titre illustratif et non limitatif. II. EXEMPLES DE REALISATION DE L'INVENTION 10 Pour tous les exemples suivants, on a opéré sous argon et on a préalablement séché les solvants utilisés par réaction avec du sodium suivie d'une distillation, ou bien sur un tamis moléculaire de 3 À sous balayage d'argon. 15 On a analysé l'ensemble des complexes métallocènes synthétisés ci-après par RMN 1H dans le THF-d8, la pyridine-d5 ou le dichlorométhane-d2 à la température de 22°C, en utilisant un spectromètre « BRUKER DRX 300 » à la fréquence de 300 MHz. On a déterminé la microstructure de chaque copolymère obtenu dans ces exemples par les 20 techniques de RMN1H et de RMN13C (voir annexe 3). Il-1) Synthèse du métallocène de formule Al : [Me2Si(2-Me-C9H5)(C13H8)NdCl]p : II-1.a) Synthèse du composé Me2Si(2-Me-C9H6n13H9L 25 1,07 g de Me2Si(C13H8)C1 (4,1 mmol) sont dissous dans 50 ml d'éther diéthylique. Cette solution est ajoutée à une suspension contenant 0,53 g de [2-Me-C9H6][Li] (4,1 mmol) dans 25 ml d'Et20. Le mélange est agité pendant 12 heures à température ambiante, puis 2 heures à reflux. La suspension est ensuite filtrée et le filtrat est évaporé. Le solide obtenu est lavé à froid avec deux fois 15 ml d'heptane, puis séché sous vide. 1,07 g de poudre beige 30 sont ainsi récupérés. Rendement = 72%. RMN 1H (dichlorométhane-d2, 22°C) : ô = -0,42 ppm (s, 3H, Si(CH3)2), -0,44 ppm (s, 3H, Si(CH3)2), 2,23 ppm (s, 3H, CH3-C9H6), 3,76 ppm (s, 1H, Si-CH de (2-(CH3)-C9H6)), 4,26 ppm (s, 1H, Si-CH de (C13H9)), 7,3 à 7,9 ppm (m, 13H, protons aromatiques de C9H6 et C13H3). 35 II-1.b) Synthèse du composé Me2Si(2-Me-C9H5)(C13H8M : 1,0 g de Me2Si(2-Me-C9H6)(C13H9) (2,8 mmol) sont dissous dans 50 ml d'éther diéthylique. La solution est refroidie à 0°C puis 3,5 ml de BuLi 1,6M sont coulés. Après retour à température ambiante, la suspension est agitée pendant 12 heures. Le solide est séparé de la solution par décantation puis séché sous vide. 0,6 g de poudre jaune sont ainsi isolés. 40 RMN 1H (THF-d8, 22°C) : ô = 0,80 ppm (s, 6H, Si(CH3)2), 2,48 ppm (s, 3H, (CH3)-C9H5), 5,85 ppm (s, 1H, (CH3)-C9H5), 6,4 à 7,9 ppm (m, protons aromatiques de C9H5 et C13H8). 2015PAT00534FR 3044241 15 II-1.c) Synthèse du métallocène de formule Al : [Me2Si(2-Me-C9H5)(C13H8)NdClk. 0,6 g de [Me2Si(2-Me-C9H5)(C13H3)]Li2 (0,8 mmol) sont dissous dans 20 ml de THF. 5 Cette solution est coulée sur une solution contenant 0,31 g de NdC13(THF)2 (0,8 mmol) puis le mélange est agité pendant 60 heures à température ambiante. Le solvant est évaporé, puis le résidu est repris au toluène. Après filtration, évaporation du filtrat et séchage sous vide, 0,7 g de poudre verte sont recueillis. Le métallocène est sous forme monomère (p égal à 1) ou dimère (p égal à 2). 10 Analyses élémentaires : %C = 56,35 et %H = 5,87 (théorie : %C = 55,20 et %H = 5,02). Il-2) Synthèse du métallocène de formule A2 : [Me2Si(C5Me4)(C131-18)NdCllp : 15 II-2.a) Synthèse du composé Me2Si(C5Me4H)(C13H91: 1,1 g de Me2Si(C13H9)C1 (4,2 mmol) sont dissous dans 20 ml de THF. La solution est refroidie à -78°C. Une suspension contenant 1 équivalent de (C5Me4HLi) dans 20 ml de THF est alors coulée. Après retour à température ambiante, le mélange est agité pendant 15 heures. Le solvant est évaporé puis le résidu est repris avec 50 ml d'heptane. Après filtration 20 et élimination d'un sel, le filtrat est évaporé, conduisant à 1,1 g d'huile jaune. Rendement = 75%. RMN 1H (dichlorométhane-d2) : 8 = -0,36 ppm (s, 6H, Si(CH3)2), 1,80 ppm (s, 6H, C5(CH3)4H), 1,95 ppm (s, 6H, C5(CH3)4H), 3,19 ppm (s, 1H, C5Me4H), 4,12 ppm (s, 1H, Si-CH de C13H8), 7,34 ppm (m, 4H, CH de C13H8), 7,56 ppm (d, JH-H = 7 Hz, 2H, CH de C13H8), 7,87 ppm 25 (d, JH-H = 7 Hz, 2H, CH de C13H3). II-2.b) Synthèse du composé Me2Si(C5Me4n13H8)12n20) : 1,1 g de Me2Si(C5Me4H)(C13H9) (3,2 mmol) sont dissous dans 30 ml d'éther diéthylique. La solution est refroidie à 0°C. 4 ml de BuLi 1,6M (6,4 mmol) sont coulés 30 lentement sur cette solution. La suspension obtenue est agitée pendant 20 heures à température ambiante. Le solide est alors séparé de la solution par décantation, puis lavé à froid avec deux fois 10 ml d'Et20. Après séchage sous vide, 1,15 g de poudre jaune sont récupérés. Rendement = 84%. RMN 1H (pyridine-d5) : 6 = 1,14 ppm (t, 6H, CH3 de Et20), 1,35 ppm (s, 6H, Si(CH3)2), 35 2,29 ppm (s, 6H, C5(CH3)4), 2,53 ppm (s, 6H, C5(CH3)4), 3,38 ppm (q, 4H, CH2 de Et20), 7,08 ppm (t, JH-H = 8 Hz, 2H, CH de C13H8), 7,34 ppm (t, JH-H = 8 Hz, 2H, CH de C13H8), 8,61 ppm (d, JH-H = 8 Hz, 2H, CH de C13H8), 8,74 ppm (d, JH-H = 8 Hz, 2H, CH de C13H3). II-2.c) Synthèse du métallocène de formule A2 : [Me2Si(C5Me4)(C13H8)NdCl]p 40 1,15 g de [Me2Si(C5Me4)(C13H3)]Li2(Et20) (2,7 mmol) sont dissous dans 20 ml de THF. Cette solution est coulée à température ambiante sur une solution contenant 1,06 g de 2015PAT00534FR 3044241 16 NdC13(THF)2 (2,7 mmol) dans 30 ml de THF. La solution rouge est agitée pendant 60 heures, puis le solvant est évaporé. Le résidu est alors repris au toluène. Après filtration, le toluène est évaporé conduisant à un résidu collant marron. Ce résidu est traité au toluène chaud (90°C), entraînant la précipitation d'une poudre vert vif qui est ensuite séchée sous vide. Le 5 métallocène est sous forme monomère (p égal à 1) ou dimère (p égal à 2). RMN 1H (pyridine-d5) à -10°C : 6 = -5,70 ppm (br, 6H), 2,20 ppm (s, 2/3 toluène, C6H5- CH3), 8,40 ppm (t, 2H, C5(CH3)4), 9,90 ppm (br, 2H, C5(CH3)4), 10,10 ppm (d, 2H, C5(CH3)4), 10,40 ppm (br, 6H), 15,10 ppm (br, 6H), 15,60 ppm (br, 2H, C5(CH3)4). Analyses élémentaires : %C = 51,52 et %H = 5,47 (théorie pour 10 [{Me2Si(C5Me4)(C13H3)}NdCI] + 2 LiCI + 2/3 toluène : %C = 51,54 ; %H = 4,72) Il-3) Synthèse du métallocène de formule A3 : [Me2Si(2-Me-C9H5)2NdCl]p : 15 II-3.a) Synthèse du composé Me2Si(2-Me-C9H612: 1,71 g de [2-Me-C9H6][Li] (12,5 mmol) sont dissous dans 100 ml de THF. Cette solution est refroidie à -20°C, puis 0,81 g de Me2SiCl2 (6,25 mmol) sont ajoutés à la pipette. Après retour à température ambiante le mélange est agité pendant 12 heures. La solution est ensuite chauffée à 60°C puis le solvant est évaporé sous vide. Le résidu est repris à 20 l'heptane. Après filtration et élimination d'un sel, le filtrat est évaporé, ce qui conduit à 1,90 g de solide jaune. Rendement = 95%. II-3.b) Synthèse du composé Me2Si(2-Me-C9H5121-i2 : 1,90 g de Me2Si(2-Me-C9H6)2 (6 mmol) sont dissous dans 100 ml de toluène. La 25 solution est refroidie à -20°C puis 8,2 ml de BuLi 1,6M (13,2 mmol) sont ajoutés à la pipette. Après retour à température ambiante le mélange est agité pendant 12 heures à température ambiante, puis 2 heures à 80°C. Le solide est séparé de sa solution puis lavé à froid avec deux fois 30 ml d'heptane. Après séchage sous vide, 1,97 g de poudre jaune sont obtenus. Rendement = 100%. 30 RMN 1H (THF-d8, 22°C) : 0,70 ppm (s, 6H, Si(CH3)2), 2,45 ppm (s, 6H, (2-(CH3)-C9El5)), 5,85 ppm (s, 2H, CH de C9H5), 6,40 ppm (m, 4H, CH de C9H5), 7,17 ppm (m, 2H, CH de C9H5), 7,63 ppm (m, 2H, CH de C9H5). II-3.c) Synthèse du métallocène de formule A3 [Me2Si(2-Me-C9H5)2NdCl]p 35 Une solution contenant 0,30 g de NdC13 (1,2 mmol) dans 35 ml de THF est portée au reflux pendant une nuit. Puis, 0,39 g de [Me2Si(2-Me-C9H5)2]Li2 (1,2 mmol) sont dissous dans 35 ml de THF et ajoutés à température ambiante sur la solution précédente. Le mélange est alors chauffé à 60°C puis maintenu à cette température pendant 12 heures. Le solvant est évaporé et le produit extrait avec du toluène. Après filtration, évaporation sous vide du 40 solvant et séchage, 0,58 g de solide vert sont isolés. Le métallocène est sous forme monomère (p égal à 1) ou dimère (p égal à 2). 2015PAT00534FR 3044241 17 Il-4) Synthèse d'un métallocène B « témoin » de l'état de la technique [Me2Si(C131-18121NdC1 : On a coulé à température ambiante 1090 mg (2,8mmol) de Me2SiFlu2Li2, dissous dans 5 50 ml de THF, sur une solution contenant 620 mg (2,5 mmol) de NdC13 dans 100 ml de THF (la suspension de NdC13 a été préalablement chauffée à reflux pendant 12 heures). On a porté le mélange au reflux pendant 12 heures, puis on a évaporé le solvant. On a extrait le produit au toluène et l'on a éliminé un sel par filtration. On a obtenu 1390 mg (2,4 mmol) de complexe brut après évaporation du filtrat, le chloro (µ-diméthylsilyl)bis(i5-fluorényl) 10 néodyme de formule [Me2SiFlu2]NdCI et de masse molaire M = 566,27 g/mol. Il-5) Essais de copolymérisation à basse pression (pression initiale = 4 bars): On utilise chacun des métallocènes Al, A2, A3 et B en association avec du butyloctyl magnésium (« BOMAG » en abrégé) à titre de co-catalyseur d'alkylation, pour la 15 copolymérisation de l'éthylène et du butadiène. On prépare les systèmes catalytiques en procédant à une activation préalable du métallocène par le co-catalyseur « BOMAG », selon un rapport molaire (co-catalyseur Mg / complexe Nd) étant égal à 5, la durée d'activation étant de 15 minutes. Les polymérisations se déroulent dans un réacteur en verre de 250 ml, dans 200 ml de 20 toluène à une température de 80° C et à une pression initiale de 4 bars. On introduit les monomères dans le milieu sous la forme de mélanges gazeux à 10 % molaire et 20 % molaire de butadiène. Après un temps t (min.) de réaction, la copolymérisation est stoppée par refroidissement et dégazage du réacteur, puis le copolymère est obtenu par précipitation dans du méthanol. Après séchage, on obtient une masse m (g) de copolymère. 25 Les résultats des différents essais sont reportés dans les tableaux I à III. Les valeurs exprimées en Kg.mo1-1.11-1 indiquent le nombre de grammes de copolymère obtenu par mole de métalllocène et par heure, constituant ainsi des indicateurs de l'activité catalytique. Les masses molaires moyennes en nombre et la polydispersité sont déterminées selon la 30 méthode décrite dans l'annexe 1. La microstructure des copolymères, déterminée selon la méthode décrite dans l'annexe 2, figure dans les tableaux IV et V. 35 2015PAT00534FR 5 10 15 20 30 35 3044241 18 Tableau I : Conditions de copolymérisation à 10% molaire Essais Métallocène Masse de [Nd] [Mg] Masse Durée métallocène umol.L-1 / [Nd] copolymère en min. en mg en g EX1 Al 20,8 198 5 6,3 60 EX2 EX3 A2 19 182 5 9,5 60 A3 na na na na na C-EX1 B (témoin) 35 183 20 5,8 90 Tableau II : Conditions de copolymérisation à 20% molaire Essais Métallocène Masse de [Nd] [Mg] Masse Durée métallocène umo1.1:1 / [Nd] copolymère en min. en mg en g EX4 Al 22,6 218 5 5,4 60 EX5 EX6 A2 21 201 5 7,1 60 A3 21,4 195 5 5,2 60 C-EX2 B (témoin) 35 183 20 13,2 180 Tableau III : Activités des métallocènes et macrostructure des copolymères Essais %mol de Activité en Mn lp Butadiene kg.mo1-1.h-1 en g.mo1-1 Alimentation EX1 10 161 18 600° 2,10 EX2 10 203 15 200 1,80 EX3 10 na na na EX4 20 127 11 900 1,60 EX5 20 132 12 750 1,60 EX6 20 122 6 400 1,80 C-EX1(témoin) 10 90 4 500 1,60 C-EX2 20 70 7 800 1,50 2015PAT00534FR 25 40 3044241 19 Tableau IV : Caractérisation par RMN 13C de la microstructure des copolymères Essais % molaire % molaire % molaire % molaire unités motifs 1,4-trans motifs 1,2 motifs 1,2- butadiène cyclohexanediyle EX1 12,1 66,3 12 21,7 EX2 11,7 68,2 12,2 19,6 EX3 na na na na EX4 34,6 69,7 20,7 9,6 EX5 28,2 67 21,3 11,7 EX6 28,4 85,9 7,2 6,9 C-EX1 6,0 21,5 21,2 57,2 C-EX2 11,0 24,6 21,8 53,5 Tableau V : Caractérisation par RMN 13C de la microstructure des copolymères Essais % molaire % molaire unités motifs 1,2 et 1,2- butadiène cyclohexanediyle EX1 12,1 33,7 EX2 11,7 31,8 EX3 na* na* EX4 34,6 30,3 EX5 28,2 33,0 EX6 28,4 14,1 C-EX1 6,0 78,4 C-EX2 11,0 75,3 na : non analysé 5 10 2015PAT00534FR 3044241 20 ANNEXEZ: Analyse par Chromatographie d'Exclusion Stérique des copolymères : a) Pour les copolymères solubles à température ambiante dans le tétrahydrofuranne 5 (THF), on a déterminé les masses molaires par chromatographie d'exclusion stérique dans le THF. On a injecté les échantillons à l'aide d'un injecteur « Waters 717 » et d'une pompe « Waters 515 HPLC » à un débit de 1 ml.min-1 dans une série de colonnes « Polymer Laboratories ». 10 Cette série de colonnes, placée dans une enceinte thermostatée à 45° C, est composée de : - 1 précolonne PL Gel 5 i_trn, - 2 colonnes PL Gel 5 i_tm Mixte C, - 1 colonne PL Gel 5 i_trn-500 À. 15 On a réalisé la détection à l'aide d'un réfractomètre « Waters 410 ». On a déterminé les masses molaires par calibration relative en utilisant des étalons de polystyrène certifiés par « Polymer Laboratories ». 20 Sans être une méthode absolue, la SEC permet d'appréhender la distribution des masses moléculaires d'un polymère. A partir de produits étalons commerciaux, les différentes masses molaires moyennes en nombre (Mn) et en poids (Mw) peuvent être déterminés et la polydispersité calculée (lp = Mw/Mn). 25 b) Pour les copolymères insolubles à température ambiante dans le tétrahydrofuranne, les masses molaires ont été déterminées dans le 1,2,4-trichlorobenzène. On les a tout d'abord dissous à chaud (4 h 00 à 150° C), puis on les a injectés à 150° C avec un débit de 1 ml.min-1 dans un chromatographe « Waters Alliance GPCV 2000» équipé de trois colonnes « Styragel » (2 colonnes « HT6E » et 1 colonne « HT2 »). 30 On a effectué la détection à l'aide d'un réfractomètre « Waters ». On a déterminé les masses molaires moyennes en nombre, ainsi que l'Ip par calibration relative en utilisant des étalons polystyrène certifiés par « Polymer Laboratories ». 35 2015PAT00534FR 3044241 21 ANNEXE 2 Détermination par RMN 1H et 13C de la microstructure des unités butadiène insérées dans les copolymères d'éthylène et de butadiène. 5 L'analyse spectroscopique RMN haute résolution a été réalisée avec un spectromètre de dénomination Bruker DRX 400 à des fréquences de 400 MHz pour l'observation du 1H et 100.6 MHz pour l'observation du 13C. Les spectres 1D ont été obtenus avec une sonde 5-mm QNP à la température 363K. Pour les spectres 2D, une sonde large bande avec un gradient de champ suivant l'axe z a été utilisée. Les corrélations 1H-1H ont été déterminées avec une 10 séquence COSY-GS et les corrélations 1H-13C avec les séquences HMQC-GS et HMBC-GS. Un mélange de tétrachloroéthylène (TCE) et perdeutérobenzene (C6D6) (rapport 2/1 en volume) a été utilisé comme solvant. Les concentrations de polymère pour l'analyse sont comprises entre 10 et 15% (w/w). Les déplacements chimiques (Ô) sont donnés en ppm en prenant comme référence interne le tétraméthylsilane (TMS) ; en l'absence de TMS la résonance du 15 polyéthylène ("PE" à Ô= 30.06 ppm) est utilisée en tant que référence interne. NOTATIONS Dans l'ensemble des schémas et des tableaux de cette annexe, les symboles suivants ont été 20 utilisés : T : unité butadiène ou isoprène insérée en 1,4-trans, C : unité butadiène ou isoprène insérée en 1,4-cis, L : unité butadiène insérée en 1,4-cis ou trans, 25 V : unité butadiène insérée en 1,2 (vinyle), E : unité éthylène, B : unité butadiène (sans distinction de microstructure), Cy-1,2-T : motif 1,2-trans-cyclohexane, Cy-1,2-C : motif 1,2-cis-cyclohexane, 30 Cy-1,4 : motif 1,4-cyclohexane. En ce qui concerne l'attribution des signaux découlant des unités butadiène 1,2 (V) et 1,4trans (T) et des unités 1,2-trans-cyclohexane (Cy-1,2-T), il faudra se reporter à l'article « Investigation of Ethylene/Butadiene Copolymers Microstructure by 1 H and 13 C NMR » : 35 M.F. Llauro, C. Monnet, F. Barbotin, V. Monteil, R. Spitz, C. Boisson, Macromolecules 2001, 34, 6304. Schéma 1: notations employées pour désigner les différents carbones d'une unité 1,2-cyclohexane sous forme isolée dans la chaîne de copolymère. 40 2015PAT00534FR 3044241 22 I3'Cy-1,2 oc'Cy-1,2 5 I3Cy-1,2 C ocCy-1,2 yCy-1,2 CH(Cy-1,2) 10 Tableau 1 : déplacements chimiques des carbones relatifs aux motifs 1,2-trans-cyclohexane Type de carbone 8 (ppm) aCy-1,2-T 33,96 I3Cy-1,2-T 27,00 yCy-1,2-T 30,59 «Cy-1,2-T 32,26 I3'Cy-1,2-T 26,66 (CH)Cy-1,2-T 42,01 Tableau 2 : déplacements chimiques des carbones relatifs aux motifs 1,2-cis-cyclohexane Type de carbone 8 (ppm) aCy-1,2-C 28,14 I3Cy-1,2-C 29,25 yCy-1,2-C oeCy-1,2-C 30,50 I3'Cy-1,2-C 24,22 (CH)Cy-1,2-C 39,67 Schéma 2: notations employées pour désigner les différents carbones d'une unité 1,4-cyclohexane sous forme isolée dans la chaîne de copolymère. 25 2015PAT00534FR 15 20 3044241 23 oc'Cy-1,4 5 Tableau 3 : déplacements chimiques des carbones relatifs aux motifs 1,4-cyclohexane Type de carbone 8 (ppm) aCy-1,4 37,90 I3Cy-1,4 27,30 yCy-1,4 30.40 ceCy-1,4 33,90 (CH)Cy-1,4 38,40 10 2015PAT00534FR REVENDICATIONS1. Système catalytique à base au moins : - d'un métallocène de formule (I) - d'un composé organométallique à titre de co-catalyseur choisi dans le groupe constitué par les alkyl magnésiums, les alkyl lithiums, les réactifs de Grignard et les mélanges d'alkyl lithiums et d'alkyl aluminiums, [{P(Cp1)(Cp2)MetG(L)x}p] (I) Met étant un atome de terre rare, le symbole G représentant un atome d'halogène choisi parmi par le chlore, l'iode et le brome, ou un ligand monovalent choisi parmi le groupe borohydrure BH4 , les groupes amidures, les groupes alkyles et les groupes silylalkyles, L représentant une molécule d'un solvant complexant, x, nombre entier ou non, étant supérieur ou égal à 0 p, nombre entier, étant égal à 1 ou 2, Cpl et Cp2, identiques ou différents, étant choisis dans le groupe constitué par les groupes cyclopentadiényles substitués au moins en position 2 et 5, les groupes fluorényles substitués, le groupe fluorényle non substitué et les groupes indényles substitués au moins en position 2, les substituants en position 2 et 5 des groupes cyclopentadiényles et le substituant en position 2 des groupes indényles étant alkyles ou aryles, P étant un groupe pontant Cpt et Cp2, et répondant à la formule MR1R2, avec M représentant un atome de Si ou de C, et avec Rl et R2, identiques ou différents, représentant un groupe alkyle, à la condition que si Cpt est un groupe fluorényle non substitué, Cp2 est différent d'un groupe fluorényle non substitué, de préférence différent d'un groupe fluorényle non substitué et d'un groupe fluorényle substitué. 2. Système catalytique selon la revendication 1 dans lequel les groupes Cpt et Cp2 contiennent au moins 9 atomes de carbone. 35 3. Système catalytique selon l'une quelconque des revendications 1 à 2 dans lequel les alkyles et aryles, substituants en position 2 et 5 des groupes cyclopentadiényles et substituants en position 2 des groupes indényles, contiennent respectivement 1 à 6 atomes de carbone et 6 à 12 atomes de carbone, de préférence sont méthyle et phényle 40 respectivement. 2015PAT00534FR 3044241 25 4. Système catalytique selon l'une quelconque des revendications 1 à 3 dans lequel le groupe cyclopentadiényle substitué au moins en position 2 et 5 est le 2,3,4,5- tétraméthylcyclopentadiényle. 5 5. Système catalytique selon l'une quelconque des revendications 1 à 4 dans lequel le groupe indényle substitué au moins en position 2 est le 2-méthylindényle ou le 2- phénylindényle. 6. Système catalytique selon l'une quelconque des revendications 1 à 5 dans lequel G 10 représente l'atome de chlore ou le groupe borohydrure. 7. Système catalytique selon l'une quelconque des revendications 1 à 6 dans lequel L représente une molécule d'éther, de préférence de tétrahydrofurane. 15 8. Système catalytique selon l'une quelconque des revendications 1 à 7 dans lequel P représente le groupe SiMe2 ou CMe2. 9. Système catalytique selon l'une quelconque des revendications 1 à 8 dans lequel Met est un atome de lanthanide Ln dont le numéro atomique va de 57 à 71. 20 10. Système catalytique selon l'une quelconque des revendications 1 à 9 dans lequel Met est un atome de néodyme. 11. Système catalytique selon l'une quelconque des revendications 1 à 10 dans lequel x est 25 égal à 0 ou 1. 12. Système catalytique selon l'une quelconque des revendications 1 à 11 dans lequel Cpt représente un groupe indényle substitué au moins en position 2. 30 13. Système catalytique selon l'une quelconque des revendications 1 à 12 dans lequel Cpt représente un groupe cyclopentadiényle substitué au moins en position 2 et 5, de préférence par un méthyle. 14. Système catalytique selon l'une quelconque des revendications 12 à 13 dans lequel Cp2 représente un groupe fluorényle substitué ou non substitué, de préférence non substitué. 15. Système catalytique selon l'une quelconque des revendications 1 à 12 dans lequel Cpt et Cp2, identiques ou différents, représentent chacun un groupe indényle substitué au moins en position 2, de préférence par un méthyle ou un phényle, de manière plus préférentielle par un méthyle. 2015PAT00534FR 3044241 26 16. Système catalytique selon l'une quelconque des revendications 1 à 15 dans lequel le métallocène est de formule Al, A2 ou A3 : 5 2-Me-Ind C5Me4 2-Me-Ind / \NdC1 / \NdC1 \NdC1 Me2Si Me2Si \ MeSi/ \ \ Flu / \ Flu / \ / 2-Me-Ind P P P Al A2 A3 10 le symbole 2-Me-Ind représentant le groupe indényle substitué en position 2 par un méthyle ; C5Me4 représentant le groupe tétraméthylcyclopentadiényle ; le symbole Flu représentant le groupe fluorényle C13H8, p étant égal à 1 ou 2. 15 17. Système catalytique selon l'une quelconque des revendications 1 à 16 dans lequel le co- catalyseur est un alkyl magnésium, de préférence le butyloctylmagnésium. 18. Système catalytique selon l'une quelconque des revendications 1 à 16 qui comprend en outre un solvant hydrocarboné. 20 19. Métallocène de formule (I) tel que défini à l'une quelconque des revendications 1 à 16. 20. Procédé de préparation d'un copolymère d'éthylène et d'un diène conjugué qui comprend la copolymérisation d'un mélange de monomères d'éthylène et d'un diène 25 conjugué, caractérisé en ce que la copolymérisation a lieu en présence du système catalytique défini à l'une quelconque des revendications 1 à 18. 21. Procédé selon la revendication 20 dans lequel le diène conjugué est le 1,3-butadiène. 30 22. Copolymère d'éthylène et de 1,3-butadiène comportant des motifs 1,2-cyclohexanediyle et des motifs 1,4-trans susceptible d'être obtenu par le procédé selon la revendication 21, caractérisé en ce que : - le taux de motif 1,4-trans représente plus de 50% du 1,3-butadiène incorporé dans la chaîne copolymère, 35 - le taux molaire d'incorporation du 1,3-butadiène dans la chaîne copolymère va de 11,5 à 35%, sachant que 10 à 40%, de préférence 20 à 35% molaire du 1,3- butadiène incorporé sont sous la forme de motif vinyle et de motif 1,2- cyclohexanediyle, le motif 1,4-trans étant le motif 1,4 de formule -CH2-CH=CH-CH2- dans sa 40 configuration trans ; le motif 1,2-cyclohexanediyle étant de formule (II). 2015PAT00534FR 3044241 5 27 CH2-C\H2 CH/ CH CH- CH / \ 23. Copolymère selon la revendication 22 dans lequel le taux molaire d'incorporation du 1,3-butadiène dans la chaîne copolymère va de 20 à 25% molaire. 24. Copolymère selon l'une quelconque des revendications 22 à 23 dans lequel moins de 0.5% molaire du 1,3-butadiène incorporé sont sous la forme du motif 1,4-cis, le motif 1,4-cis étant le motif 1,4 dans sa configuration cis. 10 15 2015PAT00534FR